(57)【要約】【課題】ステンレス、ポリオレフィン、およびポリ塩化ビニルといった多様な素材に対する再剥離性を有する粘着シートを作製できる水性再剥離型粘着剤の提供。【解決手段】（メタ）アクリル酸アルキルエステル５０〜９９．９重量％と、カルボキシル基含有モノマー０．１〜８重量％とを含むモノマー混合物の乳化重合物であるアクリル系重合体（Ａ）、アルキレンオキサイド単位を１８モル以上有する界面活性剤、および第一の可塑剤を含む、水性再剥離型粘着剤。【選択図】なし【特許請求の範囲】
【請求項１】
（メタ）アクリル酸アルキルエステル５０〜９９．９重量％と、カルボキシル基含有モノマー０．１〜８重量％とを含むモノマー混合物の乳化重合物であるアクリル系重合体（Ａ）、アルキレンオキサイド単位を１８モル以上有する界面活性剤、および第一の可塑剤を含む、水性再剥離型粘着剤。
【請求項２】
さらに第二の可塑剤を含む、請求項１記載の水性再剥離型粘着剤。
【請求項３】
前記第一の可塑剤または前記第二の可塑剤が、リン酸エステルである、請求項１または２記載の水性再剥離型粘着剤。
【請求項４】
前記第一の可塑剤を前記アクリル系重合体（Ａ）１００重量部に対して０．２〜１０重量部含む、請求項１〜３いずれか１項に記載の水性再剥離型粘着剤。
【請求項５】
前記モノマー混合物が、さらに自己架橋性モノマーを含む、請求項１〜４いずれか１項に記載の水性再剥離型粘着剤。
【請求項６】
基材と、請求項１〜５いずれか１項に記載の水性再剥離型粘着剤を含む粘着剤層とを備えた、粘着シート。
【請求項７】
アルキレンオキサイド単位を１８モル以上有する界面活性剤、および第一の可塑剤の存在下に、（メタ）アクリル酸アルキルエステル（ａ１）５０〜９９．９重量％、カルボキシル基含有モノマー（ａ２）０．１〜８重量％を含むモノマー混合物を乳化重合させてアクリル系重合体（Ａ）を得る工程を含む、水性再剥離型粘着剤の製造方法。
【発明の詳細な説明】
【技術分野】
【０００１】
本発明は、水性再剥離型粘着剤に関する。
【背景技術】
【０００２】
紙基材を用いた再剥離型粘着シートは、一般的に水性粘着剤を用いる場合が多い。再剥離型粘着シートは、貼付している間は被着体としっかり密着し、使用後は、容易に剥離できることが重要であるため、従来から再剥離性の向上を目的として水性粘着剤の改良が行われている。
【０００３】
例えば、特許文献１は、アクリル系重合体、リン酸エステル系界面活性剤、ロジン系粘着付与樹脂、ポリイソシアネート系硬化剤を含む、水性再剥離型粘着剤が開示されている。
【先行技術文献】
【特許文献】
【０００４】
【特許文献１】特開２００５−０８９４９０号
【発明の概要】
【発明が解決しようとする課題】
【０００５】
しかし、従来の水性再剥離型粘着剤は、ある程度の再剥離性はあるものの、ステンレス、ポリオレフィン、およびポリ塩化ビニルといった多様な素材に対して再剥離性が難しいという問題があった。
【０００６】
本発明は、ステンレス、ポリオレフィン、およびポリ塩化ビニルといった多様な素材に対して再剥離性を有する粘着シートを作製できる水性再剥離型粘着剤の提供を目的とする。
【課題を解決するための手段】
【０００７】
本発明の水性再剥離型粘着剤は、（メタ）アクリル酸アルキルエステル５０〜９９．９重量％と、カルボキシル基含有モノマー０．１〜８重量％とを含むモノマー混合物の乳化重合物であるアクリル系重合体（Ａ）、アルキレンオキサイド単位を１８モル以上有する界面活性剤、および第一の可塑剤（ただし、界面活性剤を除く）を含む。
【発明の効果】
【０００８】
上記の本発明によるとアルキレンオキサイド単位を１８モル以上有する界面活性剤を用いて共重合したアクリル系重合体（Ａ）および可塑剤を含む水性再剥離型粘着剤は、被着体の対する粘着力と剥離性を高いレベルで両立できることで例えば極性が低いオレフィンは元より、極性が高いポリ塩化ビニルに対しても良好な再剥離性を得ることができた。
【０００９】
本発明によりステンレス、ポリオレフィン、およびポリ塩化ビニルといった多様な素材に対する再剥離性を有する粘着シートを作製できる水性再剥離型粘着剤を提供できる。
【発明を実施するための形態】
【００１０】
本発明の水性再剥離型粘着剤は、（メタ）アクリル酸アルキルエステル５０〜９９．９重量％と、カルボキシル基含有モノマー０．１〜８重量％とを含むモノマー混合物の乳化重合物であるアクリル系重合体（Ａ）、アルキレンオキサイド単位を１８モル以上有する界面活性剤、および第一の可塑剤を含む。
本発明の水性再剥離型粘着剤は、塗工・乾燥することで形成した粘着剤層と基材を有する粘着シートとして使用することが好ましい。
本発明の水性再剥離型粘着剤は、被着体に長期貼り付けた後の粘着力の変化が少なく、再剥離性が良好であり、かつ極性が異なる多様な被着体に対して良好な再剥離性を有している。なお本発明で「シート」、「テープ」および「ラベル」は同義語である。また、モノマーは、エチレン性不飽和基含有単量体である。また、被着体とは、粘着シートを貼り付ける相手方をいう。
【００１１】
本発明で用いるアクリル系共重合体（Ａ）は、（メタ）アクリル酸アルキルエステル５０〜９９．９重量％と、カルボキシル基含有モノマー０．１〜８重量％とを含むモノマー混合物の乳化重合物である。なお、（メタ）アクリルは、アクリルおよびメタクリルであり、（メタ）アクリレートはアクリレート及びメタクリレートである。
【００１２】
（メタ）アクリル酸アルキルエステルは、例えば、（メタ）アクリル酸メチル、（メタ）アクリル酸エチル、（メタ）アクリル酸プロピル、（メタ）アクリル酸ｎ−ブチル、（メタ）アクリル酸ｉｓｏ−ブチル、（メタ）アクリル酸２−エチルヘキシル、（メタ）アクリル酸ｎ−オクチル、（メタ）アクリル酸ｉｓｏ−オクチル、（メタ）アクリル酸ラウリル、（メタ）アクリル酸ｉｓｏ−ノニル、（メタ）アクリル酸シクロヘキシル、（メタ）アクリル酸ベンジル等が挙げられる。これらの中でも、入手のしやすさや、モノマー混合物の乳化安定性等の面から（メタ）アクリル酸メチル、（メタ）アクリル酸エチル、（メタ）アクリル酸ｎ−ブチル、（メタ）アクリル酸２−エチルヘキシルを使用するのがより好ましい。
【００１３】
また（メタ）アクリル酸アルキルエステルは、アルキル基の水素原子の一部を、アルコキシ基などによって置換した化合物も含む。係る化合物は、例えば（メタ）アクリル酸２−メトキシエチル、（メタ）アクリル酸２−エトキシエチル、（メタ）アクリル酸２−フェノキシエチル、（メタ）アクリル酸メトキシポリエチレングリコール等が挙げられる。
（メタ）アクリル酸アルキルエステルは、単独または２種類以上を併用できる。
【００１４】
（メタ）アクリル酸アルキルエステルは、モノマー混合物１００重量％中、５０〜９９．９重量％含むことが好ましく、７０〜９９重量％がより好ましい。５０〜９９．９重量％含むことで粘着力と再剥離性を両立し易い。
【００１５】
カルボキシル基含有モノマーは、カルボキシル基以外にも酸無水物基含有化合物を含む。
【００１６】
カルボキシル基含有モノマーは、例えば、（メタ）アクリル酸、（メタ）アクリル酸β−カルボキシエチル、イタコン酸、クロトン酸、フマル酸、無水フマル酸、マレイン酸、無水マレイン酸、マレイン酸ブチル等が挙げられる。これらの中でもアクリル酸、メタクリル酸が好ましく、アクリル酸およびメタクリル酸の併用がより好ましい。前記併用により、乳化重合の際の重合安定性がより向上し、紙基材との密着性もより向上する。
（メタ）アクリル酸アルキルエステルは、単独または２種類以上を併用できる。
【００１７】
カルボキシル基含有モノマーは、モノマー混合物１００重量％中、０．１〜８重量％含むことが好ましく、０．８〜５．０重量％がより好ましい。０．１〜８重量％含むことで粘着力と再剥離性を両立し易い。
【００１８】
アクリル系重合体（Ａ）の合成に使用できる（メタ）アクリル酸アルキルエステルおよびカルボキシル基含有モノマー以外の他のモノマーは、例えば、水酸基含有モノマー、自己架橋性モノマー、アミノ基含有モノマー、アミド基含有モノマー、イミド基含有モノマー、その他ビニルモノマーが好ましい。
水酸基含有モノマーは、例えば（メタ）アクリル酸２−ヒドロキシエチル、（メタ）アクリル酸4−ヒドロキシブチルが挙げられる。
自己架橋性モノマーは、例えばフタル酸ジアリル、（メタ）アクリル酸アセトアセトキシエチル、（メタ）アクリル酸３-（トリメトキシシリル）プロピルが挙げられる。
アミノ基含有モノマーは、例えば（メタ）アクリル酸アミノメチル、（メタ）アクリル酸ジメチルアミノメチル、（メタ）アクリル酸ジメチルアミノエチル、（メタ）アクリル酸ジメチルアミノプロピルが挙げられる。
アミド基含有モノマーは、例えば（メタ）アクリルアミド、ダイアセトン（メタ）アクリルアミドが挙げられる。
イミド基含有モノマーは、例えばＮ−シクロヘキシルマレイミド、Ｎ−イソプロピルマレイミド、Ｎ−ラウリルマレイミド、Ｎ−フェニルマレイミド、Ｎ−メチルイタコンイミド、Ｎ−エチルイタコンイミド、Ｎ−ブチルイタコンイミド、Ｎ−オクチルイタコンイミド、Ｎ−２−エチルヘキシルイタコンイミド、Ｎ−シクロヘキシルイタコンイミド、Ｎ−ラウリルイタコンイミド、Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミドが挙げられる。
その他ビニルモノマーは、例えば酢酸ビニル、スチレン、メチルスチレン、ビニルトルエン、アクリロニトリルが挙げられる。
なお、ジ（メタ）アクリル酸ポリエチレングリコール、ジ（メタ）アクリル酸ネオペンチルグリコールアジペートなどの公知の多官能（メタ）アクリル酸化合物は、その他ビニルモノマーに含まれる。
【００１９】
前記モノマー混合物の中でも自己架橋性モノマーを含むことが好ましい。自己架橋性モノマーは、アクリル系共重合体（Ａ）相互で自己架橋する。これにより水性再剥離型粘着剤の凝集力が向上し、再剥離性がさらに向上する。
【００２０】
自己架橋性モノマーは、モノマー混合物１００重量％中、０．０１重量部以上２重量％未満が好ましく、０．１重量部以上１重量部以下がより好ましい。
【００２１】
アクリル系重合体（Ａ）は、乳化重合物であり分子量が非常に大きいため、通常重量平均分子量を測定することができない。
【００２２】
アクリル系重合体（Ａ）のガラス転移温度は、−８０〜０℃が好ましく、−７０〜−２０℃がより好ましい。
【００２３】
アクリル系重合体（Ａ）は、モノマー混合物を乳化重合して合成できる。乳化重合には、通常界面活性剤を使用する。本発明で用いる界面活性剤は、アルキレンオキサイド単位を１８モル以上有する界面活性剤を使用する。
アルキレンオキサイド単位が１８モル以上の界面活性剤を使用すると、極性が高いポリ塩化ビニルに対して、粘着シートを貼付して長期間経過した後の粘着力の経時上昇を抑制できるため、良好な再剥離性が得られる。
アルキレンオキサイド単位を１８モル以上有する界面活性剤のアルキレンオキサイド単位は、特に上限値はなく、乳化重合に適用できる範囲であれば良く限定されない。この点、一般に市販されている界面活性剤は、１００モル程度が上限値である。そのため強いて挙げれば上限値は１００モルである。したがって、界面活性剤のアルキレンオキサイド単位は１８〜１００モルが好ましく、４０〜１００モルがより好ましく、５０〜７０がさらに好ましい。なお、ここで示すアルキレンオキサイド単位の数は平均値である。なお、アルキレンオキサイド単位は、エチレンオキキサイド、プロピレンオキサイド、ブチレンオキサイド等が挙げられる。これらの中でもアクリル系重合体（Ａ）の重合安定性、機械安定性の面でエチレンオキサイドが好ましい。
【００２４】
アルキレンオキサイド単位を１８モル以上有する界面活性剤は、例えば、ポリオキシエチレンラウリルエーテル硫酸ナトリウム（エチレンオキサイド単位は１８モル以上）等のポリオキシアルキレンアルキルエーテル硫酸エステル塩、ポリオキシエチレン多環フェニルエーテル硫酸塩（エチレンオキサイド単位は１８モル以上）、ポリオキシエチレンノニルフェニルエーテル硫酸ナトリウム（エチレンオキサイド単位は１８モル以上）等のポリオキシエチレンアルキルアリールエーテル硫酸エステル塩、ポリオキシエチレンアルキルエーテル（エチレンオキサイド単位は１８モル以上）、ポリオキシエチレンポリオキシプロピレンアルキルエーテル（エチレンオキサイド単位とプロピレンオキサイド単位の合計が１８モル以上）、ポリオキシエチレンアルキルフェニルエーテル（エチレンオキサイド単位は１８モル以上）等が挙げられる。
【００２５】
アルキレンオキサイド単位を１８モル以上有する界面活性剤は、モノマー混合物１００重量部に対して、０．５〜５重量部が好ましく、０.８〜２重量部がより好ましい。
【００２６】
乳化重合にはアルキレンオキサイド単位を１８モル以上有する界面活性剤以外の他の界面活性剤を使用できる。他の界面活性剤は、アニオン性界面活性剤およびノニオン性界面活性剤が挙げられる。これらの界面活性剤は、エチレン性不飽和結合を有する反応性界面活性剤であっても良い。
【００２７】
アニオン系界面活性剤は、例えばステアリン酸ナトリウム等の高級脂肪酸塩、ドデシルベンゼンスルホン酸ナトリウム等のアルキルアリールスルホン酸塩、ラウリル硫酸ナトリウム等のアルキル硫酸エステル塩、ポリオキシエチレンラウリルエーテル硫酸ナトリウム等のポリオキシアルキレンアルキルエーテル硫酸エステル塩、ポリオキシエチレン多環フェニルエーテル硫酸塩、ポリオキシエチレンノニルフェニルエーテル硫酸ナトリウム等のポリオキシエチレンアルキルアリールエーテル硫酸エステル塩等が挙げられる。
【００２８】
ノニオン性界面活性剤は、ポリオキシエチレンラウリルエーテル等のポリオキシエチレンアルキルエーテル、ポリオキシエチレンノニルフェニルエーテル等のポリオキシエチレンアルキルフェニルエーテル、ソルビタンモノステアレート等のソルビタン高級脂肪酸エステル、オレイン酸モノグリセライド等のグリセリン高級脂肪酸エステル等が挙げられる。他の界面活性剤は、単独または２種類以上を併用できる。
【００２９】
他の界面活性剤の中でも、良好な重合安定性が得られるアニオン系界面活性剤が好ましく、その中でもポリオキシアルキレンアルキルエーテル硫酸エステル塩がより好ましい。
【００３０】
他の界面活性剤は、モノマー混合物１００重量部に対して、０．５〜３重量部使用することが好ましい。前記範囲で使用すると重合安定性がより向上する。
【００３１】
乳化重合に使用する重合開始剤は、水溶性重合開始剤を適宜選択して使用できる。
水溶性開始剤は、過酸化物、アゾ化合物が好ましい。
過酸化物は、例えばアルキルパーオキサイド、ｔ−ブチルハイドロパーオキサイド、クメンハイドロパーオキサイド、ｐ−メタンハイドロパーオキサイド、ラウロイルパーオキサイド、３，５，５−トリメチルヘキサノイルパーオキサイド、オクタノイルパーオキサイド、ｔ−ブチルクミルパーオキサイド、ベンゾイルパーオキサイド、ジクロルベンゾイルパーオキサイド、ジクミルパーオキサイド、ジ−ｔ−ブチルパーオキサイド、１，１−ビス（ｔ−ブチルパーオキシ）−３，３，５−トリメチルシクロヘキサン、３，３，５−トリメチルシクロヘキサノンパーオキサイド、メチルシクロヘキサノンパーオキサイド、ジ−イソブチルパーオキシジカーボネート、ジ−２−エチルヘキシルパーオキシジカーボネート、ｔ−ブチルパーオキシイソブチレート等の有機過酸化物、過硫酸カリウム、過硫酸ナトリウム、過硫酸アンモニウム等の無機過酸化物等が挙げられる。
アゾ化合物は、例えば２，２’−アゾビスイソブチロニトリル、ジメチル−２，２’−アゾビスイソブチレート、２，２’−アゾビス（２，４−ジメチルバレロニトリル）、２，２’−アゾビス（２−メチルブチロニトリル）、４，４’−アゾビス−４−シアノバレリックアシッドのアンモニウム（アミン）塩、２，２’−アゾビス（２−メチルアミドオキシム）ジヒドロクロライド、２，２’−アゾビス（２−メチルブタンアミドオキシム）ジヒドロクロライドテトラヒドレート、２，２’−アゾビス｛２−メチル−Ｎ−〔１，１−ビス（ヒドロキシメチル）−２−ヒドロキシエチル〕−プロピオンアミド｝、２，２’−アゾビス〔２−メチル−Ｎ−（２−ヒドロキシエチル）−プロピオンアミド〕等が挙げられる。
【００３２】
また、水溶性重合開始剤に還元剤を併用することで、重合速度を速めること、あるいは低い反応温度で重合ができる。
前記還元剤は、アスコルビン酸ナトリウム、エリソルビン酸ナトリウム、酒石酸ナトリウム、クエン酸ナトリウム、ブドウ糖、亜硫酸ナトリウム、重亜硫酸ナトリウム、メタ重亜硫酸ナトリウムなどの還元性の化合物が挙げられる。
前記還元剤は、モノマー混合物１００重量部に対して、０．０１〜２重量部使用することが好ましい。
【００３３】
本発明では乳化重合の際、必要に応じてｐＨを調整するため、緩衝剤を使用できる。
緩衝剤としては、ｐＨ緩衝作用を有するものであれば特に制限されないが、例えば、炭酸水素ナトリウム、炭酸水素カリウム、リン酸一ナトリウム、リン酸一カリウム、リン酸二ナトリウム、リン酸三ナトリウム、酢酸ナトリウム、酢酸アンモニウム、蟻酸ナトリウム、ギ酸アンモニウム、クエン酸三ナトリウム等が挙げられる。
【００３４】
緩衝剤は、モノマー混合物１００重量部に対して、０．０１〜５重量部使用することが好ましく、０．０５〜３重量部がより好ましい。
【００３５】
乳化重合は、公知の手法を利用できるところ、本発明では、まず、モノマー混合物を予め乳化し、その乳化物を重合する方法（プレ乳化法という）が好ましい。次に前記乳化物は、その全量を予め反応容器中に仕込んでから重合できる。または前記乳化物の一部を反応容器中に仕込み、残量を分割添加あるいは滴下しながら重合できる。または前記乳化物の全量を分割添加あるいは滴下しながら重合できる。
【００３６】
乳化重合の際、連鎖移動剤を使用してアクリル系重合体（Ａ）の分子量を適宜調整できる。連鎖移動剤は、例えばメルカプタン系化合物、チオグリコール系化合物、βメルカプトプロピオン酸などのチオール系化合物等が挙げられる。
【００３７】
連鎖移動剤は、モノマー混合物１００重量部に対して、０.０１〜０．１５重量部使用することが好ましく、０．３〜０．１重量部がより好ましい。
【００３８】
本発明の水性再剥離型粘着剤は、第一の可塑剤を含むことが必要であり。さらに第二の可塑剤を含むことが好ましい。水性再剥離型粘着剤は、可塑剤を含むことで粘着剤の弾性が低下し、ポリオレフィンや塩化ビニルといった極性の異なるプラスチックに対して良好な再剥離性が得られる。また、水性再剥離型粘着剤が第一の可塑剤と第二の可塑剤を含むと、ダンボールに対する良好な再剥離性という新たな効果が得られる。
【００３９】
第一の可塑剤および第二の可塑剤（以下、総称して可塑剤ということがある）は、リン酸エステル、脂肪酸エステル、ポリアルキレングリコール等から適宜選択できる。なお、リン酸エステルは、モノマーを乳化可能で界面活性剤として使用できる化合物以外の化合物である。
【００４０】
リン酸エステルは、例えばエチルヘキシルジフェニルフォスフェート、エチルヘキシルアシッドフォスフェート、ビス（２−エチルヘキシル）フォスフェート、イソデシルアシッドフォスフェート、トリデシルホスファイト、トリイソデシルアシッドフォスフェート、オレイルアシッドフォスフェート等が挙げられる。
脂肪酸エステルは、例えばクエン酸トリブチルアセテート、フタル酸ジ２−エチルヘキシル、トリメリット酸トリオクチル、アジピン酸トリオクチル、ラウリン酸エチル、ミリスチン酸イソプロピル等が挙げられる。これらの中でもクエン酸トリブチルアセテート、トリメリット酸トリオクチル、アジピン酸トリオクチルが好ましい。
ポリアルキレングリコールは、例えばポリオキシエチレングリコール、ポリオキシプロピレングリコール、ポリオキシプロピレングリセリルエーテル、ポリ（オキシエチレンオキシプロピレン）グリコールモノエーテル、ポリオキシプロピレンモノブチルエーテル、ポリオキシエチレン・ポリオキシプロピレン・ブロックポリマー等が挙げられる。これらの中でもポリオキシプロピレングリコール、ポリオキシプロピレングリセリルエーテルが好ましい。
【００４１】
本発明で用いる第一の可塑剤と第二の可塑剤は、そのいずれか一方が、リン酸エステルであることが好ましい。リン酸エステルを含むことで凝集力および再剥離性がより高いレベルに向上する。その理由としてリン酸エステルは、アクリル系重合体（Ａ）との相溶し難い傾向があるため、粘着剤層の表面に移行しやすい。前記移行は、高温雰囲気で促進されるため、粘着シートを被着体に貼付した後、高温雰囲気で経時した場合、粘着剤層の凝集力を低下させず、さらに粘着剤層と被着体とを過剰に密着させないことから粘着力と再剥離性を高いレベルで両立できる。前記両立は、ポリ塩化ビニルへの貼付で特に効果的である。
【００４２】
リン酸エステルは、炭素数が８〜１４のアルキル基を有することが好ましい。また、リン酸エステルは、上記の通り界面活性剤ではないため、アルキレンオキサイド構造を有さず、かつアルキル基が分岐構造を有する化合物であることがより好ましい。前記分岐構造を有するとリン酸エステルは、再剥離性がさらに向上する。このようなリン酸エステルは、既に例示した中でイソデシルアシッドフォスフェート、イソトリデシルアシッドフォスフェートである。
【００４３】
第一の可塑剤は、アクリル系重合体（Ａ）１００重量部に対して０．２〜１０重量部配合することが好ましく、０．２〜６重量部配合することがより好ましく、０．５〜３．５重量部がさらに好ましい。０．２〜１０重量部使用することで凝集力および再剥離性を高いレベルで両立しやすくなる。
【００４４】
第二の可塑剤は、アクリル系重合体（Ａ）１００重量部に対して０．２〜１０重量部配合することが好ましく、１．０〜６．０重量部がより好ましい。０．２〜１０重量部使用することで、ダンボールのように破断し易く、再剥離性が得難い被着体に対しても良好な再剥離性が得易くなる。
【００４５】
可塑剤の分子量は、１００〜６０００が好ましく、1００〜３０００がより好ましい。分子量が１００〜６０００であることで再剥離性がさらに向上する。
【００４６】
本発明の水性再剥離型粘着剤は、任意成分として架橋剤を配合できる。本発明の水性再剥離型粘着剤は、架橋剤を配合しなくとも良好な再剥離性を有しているが、再剥離性をさらに向上させるため架橋剤を配合できる。架橋剤は、チタンキレート化合物、アルミキレート化合物、ジルコニウムキレート化合物、酸化亜鉛等の金属架橋剤、アジリジン系化合物、エポキシ系化合物、イソシアネート系化合物、カルボジイミド系化合物、ヒドラジド系化合物等が好ましい。
【００４７】
本発明の水性再剥離型粘着剤は、さらに任意成分としてレベリング剤、防腐剤、消泡剤、増粘剤、顔料分散体などの添加剤を配合できる。
【００４８】
水性再剥離型粘着剤の製造方法は、アルキレンオキサイド単位を１８モル以上有する界面活性剤、および第一の可塑剤（ただし、界面活性剤を除く）の存在下に、（メタ）アクリル酸アルキルエステル（ａ１）５０〜９９．９重量％、カルボキシル基含有モノマー（ａ２）０．１〜５重量％を含むモノマー混合物を乳化重合させてアクリル系重合体（Ａ）を得る工程を含むことが好ましい。次いで、さらに任意成分を配合することが好ましい。以上、第一の製造方法。
【００４９】
または、アクリル系重合体（Ａ）を合成した後、第一の可塑剤を配合し、次いで任意成分を配合する方法。以上、第二の製造方法。
または第一の可塑剤と第二の可塑剤の存在下にアクリル系重合体（Ａ）を合成し、次いで任意成分を配合する方法。以上、第三の製造方法。
【００５０】
これらの方法の中でも第一の製造方法および第三の製造方法は、粘着シートの再剥離性をより向上できるため好ましい。また第一の製造方法および第三の製造方法は、可塑剤とモノマーを配合し、プレエマルジョンを作製した後、乳化重合を行うことが好ましい。
【００５１】
本発明の粘着シートは、基材と、水性再剥離型粘着剤を含む粘着剤層とを備えている。粘着シートの製造方法は、例えば（１）剥離性シートに水性再剥離型粘着剤を塗工、乾燥することで粘着剤層を形成し、さらに基材を貼り付ける方法。また（２）基材に水性再剥離型粘着剤を塗工、乾燥することで粘着剤層を形成し、粘着剤層に剥離性シートを貼り付ける方法が好ましい。
【００５２】
前記塗工は、例えばマイヤーバー、アプリケーター、刷毛、スプレー、ローラー、グラビアコーター、ダイコーター、リップコーター、コンマコーター、ナイフコーター、リバースコ−ター、スピンコーター等公知の方法が挙げられる。塗工の際、通常乾燥を行う。乾燥方法には特に制限はなく、熱風乾燥、赤外線や減圧法等が使用できる。乾燥温度は通常６０〜１８０℃程度が好ましい。
【００５３】
粘着剤層の厚さは、一般的に５μｍ〜１００μｍ程度であり、１０μｍ〜５０μｍが好ましい。
【００５４】
基材は、紙、プラスチック、ゴム、発泡体、繊維、不織布、ガラス、金属、木材等が挙げられる。これらの中でも紙、プラスチックが好ましく、紙がより好ましい。
基材は、単一素材または積層体であっても良い。
また、前記基材は、裏面（粘着剤層を直接貼り合わせた面の反対面）に剥離処理、または帯電防止処理をすることができる。また前記基材は、公知のアンカー剤で塗工処理してもよい
【００５５】
基材の厚さは、一般的に１０ｍ〜２００μｍ程度であり、２０μｍ〜８０μｍが好ましい。
【００５６】
剥離性シートは、上質紙等の紙またはプラスチックフィルムに剥離剤をコーティングしてなる公知の剥離紙または剥離フィルムを用いることができ、剥離性シートの厚みは、通常１０μｍ〜２００μｍである
【００５７】
本発明の粘着シートが適用できる被着体は、例えばポリオレフィン（ポリエチレン、ポリプロピレン等）、ポリ塩化ビニル、他のプラスチック、金属（ステンレス等）、ゴム、木材、ダンボール、ガラス、塗料の塗装面等幅広く挙げられる。
【００５８】
また本発明の粘着シートの用途は、例えば製品に出荷時に用いる物流ラベル、バーコード等を印字したラベル、マスキングテープ、プロテクトフィルム用途などの各種被着体に対し貼着し、各分野・各用途において所定の目的を果たした後に、被着体から剥離し得ることが要求される再剥離用途のほか、永久貼付用途にも使用することができる。
【実施例】
【００５９】
次に、実施例を示して本発明を具体的に説明するが、本発明はこれらによって限定されるものではない。以下の説明において、部は重量部、％は重量％である。
【００６０】
（実施例１）
（メタ）アクリル酸アルキルエステルとして、アクリル酸２−エチルヘキシル９５．９部、カルボキシル基含有モノマーとして、アクリル酸１．０部及びメタクリル酸３．０部、その他単量体として、アセトアセトキシメタクリルアミド０．１部、第一の可塑剤として、イソデシルアシッドフォスフェート２．０部、連鎖移動剤として、チオグリコール酸オクチル０．０６部を添加し溶解した。さらに界面活性剤として、エチレンオキサイドの付加モル数が１８であるポリオキシエチレンラウリルエーテル硫酸エステルアンモニウム塩の２５％水溶液６．０部を加え、さらに脱イオン水２８．８部を加えて攪拌し乳化物を得た。これを滴下ロートに入れた。別途、撹拌機、冷却管、温度計および上記滴下ロートを取り付けた４つ口フラスコに、脱イオン水を５０．５部、上記乳化物のうちの１．０部を仕込み、フラスコ内部を窒素ガスで置換し、撹拌しながら内温を７８℃まで加熱した。その後１０％過硫酸アンモニウム水溶液を３．０部添加した。１０分後、上記滴下ロートから上記乳化物の残分の滴下を開始した。内温を７８℃に保持したまま、上記乳化物を１８０分かけて滴下した後に、さらに撹拌しながら内温を７８℃に保持したまま１時間反応を継続した。その後、ｔ−ブチルハイドロパーオキサイドの１０％水溶液１．０部、アスコルビン酸ナトリウムの１０％水溶液１．０部を添加し、さらに１時間反応を継続した。その後冷却し、３０℃で２５％アンモニア水を添加して中和することでアクリル系重合体を含む不揮発分濃度５５％、ｐＨ７．５のエマルションを得た。得られたエマルション中のアクリル系重合体１００部に対し、消泡剤、防腐剤、レベリング剤、増粘剤を適量添加し、水性再剥離型粘着剤を得た。得られた水性再剥離型粘着剤を乾燥後の厚さが１８μｍになるようにコンマコーターを使用して剥離性シート上に塗工し、１００℃の乾燥オーブンで７５秒間乾燥した後、市販の上質紙を貼り合わせて粘着シートを得た。後述する試験方法で性能を評価し、その結果を表２に示した。
【００６１】
（実施例２）
実施例１の界面活性剤をエチレンオキサイドの付加モル数が４０であるポリオキシエチレンラウリルエーテル硫酸エステルアンモニウム塩に変更した以外は同様に行い、水性再剥離型粘着剤および粘着シートを作成した。
【００６２】
（実施例３）
実施例１の界面活性剤をエチレンオキサイドの付加モル数が６０であるポリオキシエチレンラウリルエーテル硫酸エステルアンモニウム塩に変更した以外は同様に行い、水性再剥離型粘着剤および粘着シートを作成した。
【００６３】
（実施例４）
実施例１の界面活性剤をエチレンオキサイドの付加モル数が１００であるポリオキシエチレンラウリルエーテル硫酸エステルアンモニウム塩に変更した以外は同様に行い、水性再剥離型粘着剤および粘着シートを作成した。
【００６４】
（実施例５）
実施例３のアクリル系共重合体の合成に使用したモノマーをアクリル酸２−エチルヘキシル９８．０部、アクリル酸１．０部及びメタクリル酸３．０部に変更した以外は同様に行い、水性再剥離型粘着剤および粘着シートを作成した。
【００６５】
（実施例６）
実施例３のアクリル系共重合体の合成に使用したモノマーをアクリル酸２−エチルヘキシル９４．７部、アクリル酸１．０部及びメタクリル酸３．０部、メタクリル酸アセトアセトキシエチル１.３部に変更した以外は同様に行い、水性再剥離型粘着剤および粘着シートを作成した。
【００６６】
（実施例７）
実施例３のアクリル系共重合体の合成に使用したモノマーをアクリル酸２−エチルヘキシル９５．５部、アクリル酸１．０部及びメタクリル酸３．０部、フタル酸ジアリル０．５部に変更した以外は同様に行い、水性再剥離型粘着剤および粘着シートを作成した。
【００６７】
（実施例８）
実施例３のアクリル系共重合体の合成に使用したモノマーをアクリル酸２−エチルヘキシル９８．４部、アクリル酸０．４部及びメタクリル酸０．３部、メタクリル酸アセトアセトキシエチル０．１部に変更した以外は同様に行い、水性再剥離型粘着剤および粘着シートを作成した。
【００６８】
（実施例９）
実施例３のアクリル系共重合体の合成に使用したモノマーをアクリル酸２−エチルヘキシル９７．４部、アクリル酸１．０部及びメタクリル酸５．０部、メタクリル酸アセトアセトキシエチル０．１部に変更した以外は同様に行い、水性再剥離型粘着剤および粘着シートを作成した。
【００６９】
（実施例１０）
実施例３のイソトリデシルアシッドフォスフェートを０．２部に変更した以外は同様に行い、水性再剥離型粘着剤および粘着シートを作成した。
【００７０】
（実施例１１）
実施例３のイソトリデシルアシッドフォスフェートを６．０部に変更した以外は同様に行い、水性再剥離型粘着剤および粘着シートを作成した。
【００７１】
（実施例１２）
実施例３の水性再剥離型粘着剤に第二の可塑剤としてクエン酸トリブチルアセテート０．５部を加えた以外は同様に行い、水性再剥離型粘着剤および粘着シートを作成した。
【００７２】
（実施例１３）
実施例３の水性再剥離型粘着剤に第二の可塑剤としてクエン酸トリブチルアセテート５部加えた以外は同様に行い、水性再剥離型粘着剤および粘着シートを作成した。
【００７３】
（実施例１４）
実施例３の水性再剥離型粘着剤に第二の可塑剤としてクエン酸トリブチルアセテート７部加えた以外は同様に行い、水性再剥離型粘着剤および粘着シートを作成した。
【００７４】
（実施例１５）
実施例３のイソトリデシルアシッドフォスフェートをブチルアシッドフォスフェートに変更した以外は同様に行い、水性再剥離型粘着剤および粘着シートを作成した。
【００７５】
（実施例１６）
実施例３の水性再剥離型粘着剤に第二の可塑剤としてポリプロピレングリコール（数平均分子量４００）を５.０部加えた以外は同様に行い、水性再剥離型粘着剤および粘着シートを作成した。
【００７６】
（実施例１７）
実施例１の界面活性剤をエチレンオキサイドの付加モル数が６０であるポリオキシエチレンラウリルエーテル硫酸エステルアンモニウム塩の２５％水溶液２．０部、エチレンオキサイドの付加モル数が８であるポリオキシエチレンラウリルエーテル硫酸エステルアンモニウム塩の２５％水溶液４．０部に変更した以外は同様に行い、水性再剥離型粘着剤および粘着シートを作成した。
【００７７】
（実施例１８）
実施例１の界面活性剤をエチレンオキサイドの付加モル数が６０であるポリオキシエチレンラウリルエーテル硫酸エステルアンモニウム塩の２５％水溶液１２．０部に変更した以外は同様に行い、水性再剥離型粘着剤および粘着シートを作成した。
【００７８】
（比較例１）
実施例３のアクリル系共重合体の合成に使用したモノマーをアクリル酸２−エチルヘキシル９０．９部、アクリル酸２．０部及びメタクリル酸７．０部、メタクリル酸アセトアセトキシエチル０．１部に変更し、第二の可塑剤としてクエン酸トリブチルアセテートを５.０部加えた以外は同様に行い、水性再剥離型粘着剤および粘着シートを作成した。
【００７９】
（比較例２）
実施例３の界面活性剤をエチレンオキサイドの付加モル数が８であるポリオキシエチレンラウリルエーテル硫酸エステルアンモニウム塩に変更し、第二の可塑剤としてクエン酸トリブチルアセテートを５.０部加えた以外は同様に行い、水性再剥離型粘着剤および粘着シートを作成した。
【００８０】
（比較例３）
（メタ）アクリル酸アルキルエステルとして、アクリル酸２−エチルヘキシル９５．９部、カルボキシル基含有モノマーとして、アクリル酸１．０部及びメタクリル酸３．０部、その他モノマーとして、アセトアセトキシメタクリルアミド０．１部、連鎖移動剤として、チオグリコール酸オクチル０．０６部を添加し溶解した。さらに界面活性剤として、エチレンオキサイドの付加モル数が６０であるポリオキシエチレンラウリルエーテル硫酸エステルアンモニウム塩の２５％水溶液６．０部を加え、さらに脱イオン水２８．８部を加えて攪拌し乳化物を得た以外は同様に行い、水性再剥離型粘着剤および粘着シートを作成した。
【００８１】
（比較例４）
（メタ）アクリル酸アルキルエステルとして、アクリル酸２−エチルヘキシル８９．９部、カルボキシル基含有モノマーとして、アクリル酸２．０部及びメタクリル酸８．０部、その他モノマーとして、アセトアセトキシメタクリルアミド０．１部、連鎖移動剤として、チオグリコール酸オクチル０．０６部を添加し溶解した。さらに界面活性剤として、エチレンオキサイドの付加モル数が６０であるポリオキシエチレンラウリルエーテル硫酸エステルアンモニウム塩の２５％水溶液６．０部を加え、さらに脱イオン水２８．８部を加えて攪拌し乳化物を得た以外は同様に行い、水性再剥離型粘着剤および粘着シートを作成した。
【００８２】
【表１】
2018048273.tif 000002
【００８３】
上記実施例および比較例の説明で最初に記載した界面活性剤を表１では第一の界面活性剤、同じく二番目に記載した界面活性剤を表１では第二の界面活性剤とする。また、表１の配合量は、原料を不揮発分で換算した重量を記載する。
表１の記号は下記の通りである。
・モノマー
２ＥＨＡ：アクリル酸２−エチルヘキシル
ＡＡ：アクリル酸
ＭＡＡ：メタクリル酸
ＡＡＥＭ：メタクリル酸アセトアセトキシエチル
ＤＡＰ:フタル酸ジアリル
【００８４】
・界面活性剤
ＡＯ付加モル数はアルキレンオキサイド付加モル数を意味する。
・可塑剤
ＢＰ：ブチルアシッドホスフェート
ＩＤＰ：イソデシルアシッドホスフェート
ＴＭＳ：クエン酸トリブチルアセテート（式量４０２）
ＰＰＧ４００：ポリプロピレングリコール（数平均分子量４００）
【００８５】
［試験方法］
（１）粘着力
得られた粘着シートを２３℃・５０％ＲＨ環境下にて長さ１００ｍｍ×幅２５ｍｍの大きさに準備し試料とした。次いで、試料の剥離性シートを剥がし、表面を研磨したステンレス鋼板（以下、ＳＵＳという）に貼付け、２ｋｇロールを１往復して、圧着直後の粘着力を測定した。別途圧着後に試料を４０℃雰囲気下で７日間放置した後、さらに２３℃５０％ＲＨ雰囲気下で１時間放置した後に粘着力を測定した。なお粘着力の測定は剥離速度：３００ｍｍ／分、剥離角１８０゜で行った。
被着体のステンレス鋼板をポリプロピレン板（以下、ＰＰという）、ポリ塩化ビニル板、ダンボールにそれぞれ変えた以外は上記同様に行い粘着力を測定した。
【００８６】
（２）粘着力変化率
粘着力変化率は以下の式（１）から算出し、１００から１１０％を◎、１１１から１２０％を〇、１２１〜１３０％を△、１３１％以上を×とした。
（粘着力変化率％）＝
[（貼り付け経時７日後の粘着力）/（圧着直後の粘着力）]×１００・・・式（１）
◎：粘着力の上昇がほどんどない。優れている。
〇：粘着力の上昇がわずかにみられる。良好。
△：粘着力の上昇が少しみられる。実用上問題ない
×：粘着力の上昇が大きく、実用不可。
【００８７】
（３）再剥離性（被着体汚染）
（１）の試験終了後の被着体（ＳＵＳ、ＰＰ、ポリ塩化ビニル、ダンボール）に粘着剤層由来の汚染があるかどうかを確認した。表３の結果は下記の記号で示した。
◎：汚染の付着が無い。優れている。
〇：わずかに汚染が付着していた。良好。
△：少量の汚染がみられた。実用上問題ない
×：汚染の付着が多い。実用不可。
【００８８】
（４）再剥離性（基材の状態）
（１）の試験中の基材の状態を示した。表３の結果は下記の記号で示した。
〇：基材に異常はなく、きれいに剥がすことができた。実用上問題ない。
×：粘着力が高く、剥離途中で紙やぶれが発生した。実用不可。
【００８９】
【表２】
2018048273.tif 000003
【００９０】
【表３】
2018048273.tif 000004
【００９１】
表２、表３の結果から本発明の水性再剥離型粘着剤である実施例１〜１８は貼り付け経時後の粘着力変化が少なく、いずれの被着体に対しても同様に良好な再剥離性を示すものであった。一方比較例１〜３においては各被着体での経時での粘着力変化、再剥離性のいずれかが不良であり、すべての特性を満足できなかった。